(57)【要約】【課題】  木質板を芯材とし表面に化粧シートを貼着したものにおいて簡単な構成で化粧シートの表面に凹凸が発生し難くする。接着剤として水分と反応して硬化する接着剤又は水溶性接着剤を使用しても木質板が水の影響を受けることなくいっそう化粧シートの表面に凹凸が発生しないようにする。【解決手段】  木質板１の外面に樹脂層２を積層して構成した基板３に、水分と反応して硬化する接着剤４又は水溶性接着剤により化粧シート５を貼着する。【選択図】        図１
2006272673.tif 000002
【特許請求の範囲】
【請求項１】
木質板の外面に樹脂層を積層して構成した基板に、水分と反応して硬化する接着剤又は水溶性接着剤により化粧シートを貼着して成ることを特徴とする化粧シート貼り木質ボード。
【請求項２】
基板がパーティクルボードの表面に低圧メラミン層を積層一体化した低圧メラミン貼りパーティクルボードであることを特徴とする請求項１記載の化粧シート貼り木質ボード。
【発明の詳細な説明】
【技術分野】
【０００１】
本発明は、木質板表面に化粧シートを貼着した化粧シート貼り木質ボードに関するものである。
【背景技術】
【０００２】
従来から、家具、システムキッチン等のキャビネットの扉、側板、天板等として使用される化粧シート貼り木質ボードＡ’は、図３に示すように、パーティクルボードやＭＤＦ（中密度繊維板）等の木質板１の表面に接着剤４’により化粧シート５を貼着することで形成してある。
【０００３】
ところが、パーティクルボードやＭＤＦ（中密度繊維板）等の木質板１は表面に木片や木質繊維が露出するため粗面となり、このため、木質板１１の粗面である表面に化粧シート５を直接貼付けた場合、化粧シート５の表面に微小な凹凸が生じて外観が悪くなるという問題がある。特に、化粧シート５が木目模様やその他の模様を有するものの場合には上記微小な凹凸が目立ち難いが、化粧シート５が複雑な模様でない場合、あるいは化粧シート５が単色の場合には表面の微小な凹凸が目だちやすいという問題がある。
【０００４】
更に、接着剤４’として溶剤系の接着剤４’を使用した場合には、溶剤が揮発することで環境に悪影響を与えるため環境面で好ましくない。
【０００５】
一方、接着剤４’として酢酸ビニル系接着剤４’のような水溶性接着剤４’を用いた場合には溶剤系の接着剤４’のように環境面の問題はないが、接着剤４’の水分が木質板１に吸水されて木質板１の表面に膨張により凹凸が発生してしまう。したがって、前述のように木質板１の表面に木片や木繊維が存在することによる木質板１表面が粗面となるだけでなく、これに加えて接着剤４’の水分が木質板１に影響を与えて表面に凹凸が発生しやすくなり、いっそう木質板１の表面が凹凸になって、化粧シート５を貼着した場合にいっそう凹凸が生じ易くて外観が悪くなるという問題がある。
【０００６】
また、パーティクルボードやＭＤＦ等の木質板１に化学的処理、熱的処理、高圧水蒸気処理等の寸法安定化処理を行い、該寸法安定化処理をした木質板１の表面をサンダー処理し、その後、表面に接着剤４’により化粧シート５を貼着することで化粧シート貼り木質ボードＡを形成するものが特許文献１により知られている。
【０００７】
この従来例にあっては、パーティクルボードやＭＤＦ等の木質板１に化学的処理、熱的処理、高圧水蒸気処理等の寸法安定化処理を行っているが、木質板１の表面には木片や木繊維が露出していることには変りはなく、表面が粗面となっているためサンダー処理が必要になるという問題がある。しかも、サンダー処理をしたとしても、表面には依然として木片や木繊維が露出するので、木片や木繊維が表面に露出しない場合に比べると表面は粗面となっていることに変りは無い。また、パーティクルボードやＭＤＦ等の木質板１に化学的処理、熱的処理、高圧水蒸気処理等の寸法安定化処理を行って合板と同等もしくはそれを超える耐水性能を持たせるようにしているので、寸法安定化処理をしていない木質板１に比べると耐水性能が向上するが、依然として、吸水性が残っている。したがって、木質板１の表面に木片や木繊維が存在することによる木質板１表面が粗面となるだけでなく、これに加えて接着剤４’の水分が木質板１に吸水されることによる木質板１表面への凹凸の発生により、化粧シート５に凹凸が生じ易くて外観が悪くなるという問題がある。
【特許文献１】特開平９−２１６２０６号公報
【発明の開示】
【発明が解決しようとする課題】
【０００８】
本発明は上記の従来の問題点に鑑みて発明したものであって、木質板を芯材とし表面に化粧シートを貼着したものにおいて簡単な構成で化粧シートの表面に凹凸が発生し難く、また、環境に悪影響を与えることがない化粧シート貼り木質ボードを提供することを課題とするものである。
【課題を解決するための手段】
【０００９】
上記課題を解決するために本発明に係る化粧シート貼り木質ボードは、木質板１の外面に樹脂層２を積層して構成した基板３に、水分と反応して硬化する接着剤４又は水溶性接着剤により化粧シート５を貼着して成ることを特徴とするものである。ここで、基板３がパーティクルボードの表面に低圧メラミン層を積層一体化した低圧メラミン貼りパーティクルボードであることが好ましい。
【００１０】
このように、基板３が木質板１の外面に樹脂層２を被覆して形成してあるので、基板３の外面に木片や木質繊維等が露出せず、基板３の外面に凹凸が生じないようにでき、これにより基板３に接着される化粧シート５に凹凸が生じない。更に、樹脂層２により木質板１が水分の影響を受けないようにでき、この点でも基板３の外面に凹凸が生じないようにできて化粧シート５に凹凸が生じないようにでき、例えば、接着剤として水溶性接着剤を使用しても、何ら問題がなく、また、接着剤として水分と反応して硬化する接着剤４を使用する場合、確実に反応させるために水分を供給する方法を採用したとしても木質板１が水分の影響を受けないようにでき、また、基板３に化粧シート５を接着する接着剤として水分と反応して硬化する接着剤４又は水溶性接着剤を使用することで溶剤系の接着剤のように溶剤が飛散するという環境面での問題も生じない。
【発明の効果】
【００１１】
本発明は、木質板を芯材とし表面に化粧シートを貼着したものにおいて簡単な構成で化粧シートの表面に凹凸が発生しない商品価値の高い化粧シート貼り木質ボードを提供することができ、また、接着剤として水分と反応して硬化する接着剤又は水溶性接着剤を使用することで溶剤系の接着剤のように溶剤が飛散して環境に悪影響を与えることがない
【発明を実施するための最良の形態】
【００１２】
以下、本発明を図１、図２に示す各実施形態に基いて説明する。
【００１３】
基板３はパーティクルボード、ＭＤＦ（中密度繊維板）等の木質板１の外面に樹脂層２を積層して構成してある。
【００１４】
図１、図２に示す実施形態において使用する基板３は、生パーティクルボード層（完全硬化する前のパーティクルボード）の表裏両外面に低圧メラミン層を熱プレスにより一体化することで、パーティクルボードよりなる木質板１の表裏両外面に低圧メラミン層よりなる樹脂層２を積層した基板（低圧メラミン化粧パーティクルボード）３を形成してある。
【００１５】
ここで、生パーティクルボード層の表裏両外面に低圧メラミン層を熱プレスすることで、生パーティクルボード層中のユリア、メラミン、エポキシ等の熱硬化性樹脂の接着力により木片同士が固着されてパーティクルボードが形成されると共に上記熱硬化性樹脂及びメラミンの接着力により低圧メラミン層とパーティクルボードとが一体化して、パーティクルボードの表裏両外面に低圧メラミン層が一体に積層された低圧メラミン化粧パーティクルボードが形成される。
【００１６】
このような構成の基板３となる低圧メラミン化粧パーティクルボードは、パーティクルボードよりなる木質板１の表裏両外面が低圧メラミン層よりなる樹脂層２により完全に被覆されるので、パーティクルボードの表裏両外面に存在する木片が低圧メラミン層により完全に覆われ、したがって、木片が外面に露出することによる凹凸の発生を無くし、表裏両外面を平坦とすることができる。しかも、パーティクルボードの表裏両外面が低圧メラミン層により完全に覆われるため、防水性に優れ、パーティクルボードが水を吸って膨張したりして外面が凹凸形状となるというようなことが生じないようになっている。また、この低圧メラミン化粧パーティクルボードは、酸、アルカリに強く、強度、耐熱、耐薬、耐汚染性に優れ、更に、虫食い、割れ、筋、腐れ等の心配がなく、しかも、パーティクルボードよりなる木質板１が芯材となっているので、ビス止め、釘打ち等が容易にできるという特徴を有している。
【００１７】
上記低圧メラミン化粧パーティクルボードよりなる基板３の外面に、水分と反応して硬化する接着剤４又は水溶性接着剤により化粧シート５を貼着して化粧シート貼り木質ボードＡを形成してある。図１には低圧メラミン化粧パーティクルボードよりなる基板３の片方の外面（表面）にのみ水分と反応して硬化する接着剤４又は水溶性接着剤により化粧シート５を貼着して化粧シート貼り木質ボードＡを形成した例を示し、図２には低圧メラミン化粧パーティクルボードよりなる基板３の両外面（表面、裏面）に水分と反応して硬化する接着剤４又は水溶性接着剤により化粧シート５を貼着して化粧シート貼り木質ボードＡを形成した例を示している。
【００１８】
水分と反応して硬化する接着剤４としては、例えばＰＵＲが用いられる。ＰＵＲとは「Ｐｏｌｙ  Ｕｒｅｔｈａｎｅ  Ｒｅａｃｔｉｖｅｓ（ポリウレタンリアクティブ）」接着剤の略称で、反応型ホットメルトのことであり、ポリウレタン系の未硬化樹脂（プレポリマー）を主成分とし加熱溶解の後、水（例えば空気中の水分（湿気））と反応し硬化するものである。
【００１９】
基板３の外面にＰＵＲにより化粧シート５を貼着するに当たっては、例えば、基板送りコンベア（図示せず）で基板３を搬送し、化粧シート供給部（図示せず）から供給される化粧シートを基板３側に供給するのであるが、上記基板３の外面又は化粧シート５の内面にＰＵＲを塗布し、該ＰＵＲを介して化粧シート５を基板３の外面に重ね、加熱押圧ロール（図示せず）を通すことでＰＵＲを介して化粧シート５を基板３の外面に圧着し、更に、冷却ロールにより押圧する。この際、ＰＵＲは加熱することで溶解し、その後、空気中の水分により反応硬化させて化粧シート貼り木質ボードＡを形成する。なお、基板３、化粧シート５の送り速度は例えば５ｍ／分〜１８ｍ／分程度とするのが好ましい。
【００２０】
このようにＰＵＲは空気中の水分（湿気）だけで反応硬化させてもよいが、上記基板３又は化粧シート５を供給して重ね合わせる際、基板３の外面又は化粧シート５の内面のいずれか一方にＰＵＲを塗布し、他方に水を塗布し、その後、基板３の外面又は化粧シート５の内面のいずれか一方にＰＵＲを塗布し、他方に水を塗布したもの同士を重ね、加熱押圧ロール（図示せず）を通して押圧することでＰＵＲを加熱溶融し、その後、冷却ロールを通すことで溶融したＰＵＲを上記供給された水と反応硬化させて基板３の外面にＰＵＲにより化粧シート５を接着一体化して化粧シート貼り木質ボードＡを形成するようにしてもよい。
【００２１】
ＰＵＲは上記のように水分と反応し、反応後は溶融せず、高い接着強度を有し、基板３の外面の樹脂層（低圧メラミン）と化粧シート５との接着が強固に行われることになる。
【００２２】
ここで、低圧メラミン化粧パーティクルボードよりなる基板３は芯材がパーティクルボードという木質板であるにもかかわらず、前述のように外面に木片が露出しないので外面が凹凸のない平坦な面にできると共に耐水性があり、このため、基板３に接着される化粧シート５に凹凸が生じない。また、接着剤として水分と反応して硬化する接着剤４であるＰＵＲを使用する場合、前述のように、基板３の外面又は化粧シート５の内面のいずれか一方にＰＵＲを塗布し、他方に水を塗布するというように水を供給してやると、空気中の水分のみで反応硬化させる場合に比べてより確実にＰＵＲの反応硬化が図れるが、このようにＰＵＲを反応硬化させるために基板３の外面又は化粧シート５の内面のいずれかに水を塗布する場合であっても低圧メラミンよりなる樹脂層２により木質板１に水が浸入せず、水の影響で木質板１の外面に凹凸が生じるという現象が生じることがなく、この点でも化粧シート５に凹凸が生じないようにできる。この結果、接着剤として水分と反応して硬化する接着剤４であるＰＵＲを使用しても何ら問題がなく、溶剤系の接着剤のように溶剤が飛散するという環境面での問題も生じないことになる。
【００２３】
上記実施形態においては、木質板１としてパーティクルボードの例を示したが、木質板１としてＭＤＦ（中密度繊維板）又はその他の木質繊維板を使用してもよい。
【００２４】
また、上記実施形態においては、接着剤として水分と反応して硬化する接着剤４であるＰＵＲを使用した例を示したが、酢酸ビニル系接着剤のような水溶性接着剤を用いて木質板１の外面に樹脂層２を積層して構成した基板３に化粧シート５を貼着するようにしてもよい。この場合は、水溶性接着剤中の水分が木質板１に浸入せず、水の影響で木質板１の外面に凹凸が生じるという現象が生じることがないものであり、また、溶剤系接着剤のように環境面での問題も生じない。
【００２５】
ところで、本発明の化粧シート貼り木質ボードＡは家具、システムキッチン等のキャビネットの扉、側板、天板等として使用されるが、これ以外の用途に使用してもよいのは勿論である。
【図面の簡単な説明】
【００２６】
【図１】（ａ）は本発明の化粧シート貼り木質ボードの断面図であり、（ｂ）は同上の分解断面図である。
【図２】（ａ）は本発明の他の実施形態の化粧シート貼り木質ボードの断面図であり、（ｂ）は同上の分解断面図である。
【図３】（ａ）は従来例の化粧シート貼り木質ボードの断面図であり、（ｂ）は断面図である。
【符号の説明】
【００２７】
１  木質板
２  樹脂層
３  基板
４  接着剤
５  化粧シート
【図１】
2006272673.tif 000003
【図２】
2006272673.tif 000004
【図３】
2006272673.tif 000005